(57)【要約】【課題】溶融塩中子を用いる鋳造において、キャビティ型面に付着した溶融塩に起因して製品品質が低下することを容易に防止する。【解決手段】水溶性でかつ鋳造時に自己の一部が溶融する可能性のある溶融塩中子を備えた鋳造型において、下型（下スライド型４）は、溶融塩中子の溶融物が付着する可能性のある下型面４２の付着部位に、該付着部位に付着した溶融塩の付着物５ａを給水により水没させうる水溜め部４６を有している。この水溜め部４６は、付着部位を囲むように下型に設けられた堤状部４５により形成されている。水溜め部４６内の水温が上昇した水に溶融塩の付着物５ａを溶解させてから、エアブロー等により水溜め部４６内の水を除去すれば、容易に溶融塩の付着物５ａを取り除くことができる。【選択図】        図３
2005246396.tif 000002
【特許請求の範囲】
【請求項１】
上型面をもつ上型と、該上型面と対向する下型面をもつ下型と、型閉めされた該上型及び該下型間に配置され、水溶性でかつ鋳造時に自己の一部が溶融する可能性のある溶融塩中子とを備えた鋳造型において、
前記下型は、前記溶融塩中子の溶融物が付着する可能性のある前記下型面の付着部位に、該付着部位に付着した溶融塩の付着物を給水により水没させうる水溜め部を有していることを特徴とする鋳造型。
【請求項２】
前記水溜め部は、前記付着部位を囲むように前記下型に設けられた堤状部により形成されていることを特徴とする請求項１記載の鋳造型。
【請求項３】
前記水溜め部に向かってエアを噴射することにより該水溜め部内に溜められた水を除去しうるエア噴射手段を備えていることを特徴とする請求項１又は２記載の鋳造型。
【請求項４】
上型面をもつ上型と、該上型面と対向する下型面をもつ下型と、型閉めされた該上型及び該下型間に配置され、水溶性でかつ鋳造時に自己の一部が溶融する可能性のある溶融塩中子とを備え、該下型は、該溶融塩中子の溶融物が付着する可能性のある該下型面の付着部位に、該付着部位に付着した溶融塩の付着物を給水により水没させうる水溜め部を有する鋳造型を用いた鋳造方法であって、
前記上型及び前記下型間に前記溶融塩中子を配置しつつ型閉めされた前記鋳造型のキャビティ内に溶湯を注入する注湯工程と、
前記キャビティ内で前記溶湯を冷却、固化させて鋳造品を成形する鋳造工程と、
前記鋳造型を型開きして、前記鋳造品を前記溶融塩中子と共に取り出す脱型工程と、
給水により前記水溜め部に水を溜めて前記付着物を水没させるとともに、該水溜め部内の水に該付着物を溶解させる水溜め工程と、
前記水溜め部に溜められた水が全部蒸発しきる前に該水溜め部内の水を除去する除水工程とを備えていることを特徴とする鋳造方法。
【請求項５】
前記水溜め工程では、前記上型面及び前記下型面の少なくとも一方に噴射された型冷却用の冷却水を前記水溜め部に溜めることを特徴とする請求項４記載の鋳造方法。
【請求項６】
前記除水工程では、エア噴射手段から前記水溜め部に向かってエアを噴射することにより、該水溜め部内の水を除去することを特徴とする請求項４又は５記載の鋳造方法。
【発明の詳細な説明】
【技術分野】
【０００１】
本発明は鋳造型及び鋳造方法に関し、詳しくは溶融塩中子を用いて中空部を有する鋳造品を鋳造するための鋳造型及び鋳造方法に関する。
【背景技術】
【０００２】
一般に、中空部を有する鋳造品を鋳造する場合、中空部の内面形状に対応する外面形状を有する砂中子を鋳造型内に配置した状態でこの型内に溶湯を注入し、溶湯を冷却、凝固させて型面形状に成形する。そして、型開きして砂中子と共に鋳造品を取り出し、最後に加熱することで砂中子中のバインダを燃焼させ、さらに振動を加えること等により鋳造品から砂中子を除去する。こうして砂中子の外面形状に対応する内面形状の中空部を有する鋳造品を鋳造する。
【０００３】
しかし、このような通常の鋳造法はサイクルタイムが長いという欠点がある。そこで、サイクルタイムを短くすべく、通常の鋳造法よりも高い鋳造圧力で鋳造する方法として、ダイカストや高圧鋳造が知られている。
【０００４】
ダイカストにより中空部を有する鋳造品を製造する場合、一般に、砂中子よりも硬くて、高い鋳造圧力がかかっても変形のし難い溶融塩中子が用いられる。この溶融塩中子は、水溶性の塩を加熱により溶融して中子造型金型内に注入し、冷却、固化させることにより、所定形状に成形されて製造される。
【０００５】
このような溶融塩中子には、鋳造時に溶湯の熱による溶融を防ぐために、溶湯の鋳込み温度よりも高い融点をもつ高融点の溶融塩よりなるものがある。しかし、高融点の溶融塩中子は、中子造型時の溶融温度が高いことから、固化時における収縮によりクラックが発生し易い。このため、高融点の溶融塩中子は、製造及び取り扱いの容易性に欠けるという欠点がある。
【０００６】
そこで、製造や取り扱いの容易性等を考慮して、溶湯の鋳込み温度よりも低い融点をもつ低融点の溶融塩中子が用いられることがある。この低融点の溶融塩中子として、溶湯の鋳込み温度よりも低い融点をもつ硝酸カリウム（ＫＮＯ3 ）や硝酸ナトリウム（ＮａＮＯ3 ）等の水溶性塩を加熱して溶融し、所望によりシリカやアルミナのような硬質粒子と共に、中子造型金型に注入、固化して製造されたものが知られている（例えば、特許文献１参照）。
【０００７】
このような低融点の溶融塩中子は、鋳造時に溶湯の熱により表面が溶融してその形状を維持できなくなるので、通常は鋳造品のうち薄肉部等の熱容量の小さい部位に用いられる。
【特許文献１】特表２００３−５０３２１０号公報
【発明の開示】
【発明が解決しようとする課題】
【０００８】
しかしながら、低融点の溶融塩中子を用いて鋳造する場合、たとえ熱容量の小さい部位に溶融塩中子を用いたとしても、溶湯からの受熱により溶融塩中子が溶融することを完全に回避することは困難であり、溶融塩中子の一部が溶融してしまうことがある。また、繰り返し鋳造する場合に、局所的に高温となった型面に鋳造品が融着してしまうことを避けるべく、鋳造品を脱型した後の金型に冷却水を噴射して金型を冷却することがなされるが、このとき予期せぬ冷却水量の変化などにより金型温度が過度に上昇する場合もあり、このような場合にも溶融塩中子の一部が溶融してしまう。
【０００９】
このように溶融塩中子が溶融すると、その溶融物が重力にしたがって下型のキャビティ型面に付着してしまう。そうすると、次以降のショットにおいてキャビティ型面に付着した溶融塩が鋳造品に取り込まれてしまうことがあり、製品品質を低下させる原因となる。
【００１０】
このような問題を解消しうる技術として、低融点の溶融塩中子の外表面を高融点の溶融塩で覆った溶融塩中子があり、この多層構造の溶融塩中子の技術について本出願人は先に出願している（特願２００３−２９９３０２号）。
【００１１】
しかし、この多層構造の溶融塩中子においても、製造バラツキ等により局部的に高融点の溶融塩層を外表面に形成することが困難な場合があるため、低融点の溶融塩が溶融する問題が同様に起こりうる。
【００１２】
一方、金型型面に付着した溶融塩をヤスリ等により除去した後に次のショットを行えば、上述の品質低下の問題を解消しうるが、キャビティ型面の狭小部等に付着した溶融塩をヤスリ等を用いた手作業により完全に除去することは困難かつ面倒である。
【００１３】
本発明は上記実情に鑑みてなされたものであり、溶融塩中子を用いる鋳造において、キャビティ型面に付着した溶融塩に起因して製品品質が低下することを容易に防止することのできる鋳造型及び鋳造方法を提供すること解決すべき技術課題とするものである。
【課題を解決するための手段】
【００１４】
上記課題を解決する本発明の鋳造型は、上型面をもつ上型と、該上型面と対向する下型面をもつ下型と、型閉めされた該上型及び該下型間に配置され、水溶性でかつ鋳造時に自己の一部が溶融する可能性のある溶融塩中子とを備えた鋳造型において、前記下型は、前記溶融塩中子の溶融物が付着する可能性のある前記下型面の付着部位に、該付着部位に付着した溶融塩の付着物を給水により水没させうる水溜め部を有していることを特徴とするものである。
【００１５】
鋳造時に自己の一部が溶融する可能性のある溶融塩中子を用いて中空部を有する鋳造品を鋳造した場合、鋳造時に溶融した溶融塩中子の溶融物が重力方向下側の下型面に付着することがある。そこで、本発明の鋳造型では、このように溶融塩中子の溶融物が付着する可能性のある下型面の付着部位に、該付着部位に付着した溶融塩の付着物を給水により水没させうる水溜め部を有している。
【００１６】
このため、この鋳造型を用いて中空部を有する鋳造品を連続して鋳造する場合、鋳造品を溶融塩中子と共に取り出した後、次のショットをする前に、下型の水溜め部に水を供給することにより、該水溜め部に水を一時的に溜める。これにより、下型面の付着部位に付着した溶融塩の付着物を水没させる。この水溜め部に溜まった水は、高温の型からの受熱により水温が速やかに上昇する。溶融塩の水に対する溶解度は水温上昇に応じて増加するので、下型面の付着部位に付着した溶融塩の付着物は水温が上昇した水溜め部内の水に容易に溶解する。このとき、たとえ下型面の狭小部に付着物が付着していたとしても、この部分を水没させることさえできれば、容易に該付着物を水に溶解させることができる。このため、この付着物が溶解した水溜め部内の水を除去することにより、下型面に付着した溶融塩の付着物を容易に除去することができる。
【００１７】
したがって、本発明の鋳造型によれば、次以降のショットにおいて下型面に付着した溶融塩が鋳造品に取り込まれてしまうことがなく、溶融塩中子の溶融物に起因する製品の品質低下を容易に防止することが可能となる。
【００１８】
好適な態様において、前記水溜め部は、前記付着部位を囲むように前記下型に設けられた堤状部により形成されている。この態様によれば、付着部位を囲むように設けられた堤状部により、この堤状部の内側に水溜め部を容易に形成することができるので、型形状の部分的な小さな改良のみで前述の効果を得ることができ、コスト面で有利となる。
【００１９】
本発明の鋳造型は、好適な態様において、前記水溜め部に向かってエアを噴射することにより該水溜め部内に溜められた水を除去しうるエア噴射手段を備えている。この態様によれば、溶融塩の付着物が溶解した水溜め部内の水をエアブローにより吹き飛ばすことにより、容易かつ速やかに除水することができる。
【００２０】
上記課題を解決する本発明の鋳造方法は、上型面をもつ上型と、該上型面と対向する下型面をもつ下型と、型閉めされた該上型及び該下型間に配置され、水溶性でかつ鋳造時に自己の一部が溶融する可能性のある溶融塩中子とを備え、該下型は、該溶融塩中子の溶融物が付着する可能性のある該下型面の付着部位に、該付着部位に付着した溶融塩の付着物を給水により水没させうる水溜め部を有する鋳造型を用いた鋳造方法であって、前記上型及び前記下型間に前記溶融塩中子を配置しつつ型閉めされた前記鋳造型のキャビティ内に溶湯を注入する注湯工程と、前記キャビティ内で前記溶湯を冷却、固化させて鋳造品を成形する鋳造工程と、前記鋳造型を型開きして、前記鋳造品を前記溶融塩中子と共に取り出す脱型工程と、給水により前記水溜め部に水を溜めて前記付着物を水没させるとともに、該水溜め部内の水に該付着物を溶解させる水溜め工程と、前記水溜め部に溜められた水が全部蒸発しきる前に該水溜め部内の水を除去する除水工程とを備えていることを特徴とするものである。
【００２１】
この鋳造方法では、注湯工程で、上型及び下型間に溶融塩中子を配置した状態で型閉めされた鋳造型のキャビティ内に溶湯を注入した後、鋳造工程で、該キャビティ内で溶湯を冷却、固化させて鋳造品を成形する。そして、脱型工程で、鋳造型を型開きして前記鋳造品を前記溶融塩中子と共に取り出す。このとき、鋳造時に溶融した溶融塩中子の溶融物が重力方向下側の下型面に付着することがある。
【００２２】
そこで、この鋳造方法では、このように溶融塩中子の溶融物が付着する可能性のある下型面の付着部位に、該付着部位に付着した溶融塩の付着物を給水により水没させうる水溜め部を有する鋳造型を用いている。このため、脱型工程の後に行う水溜め工程で、給水により前記水溜め部に水を溜めて、前記付着物を水没させるとともに、該水溜め部内の水に該付着物を溶解させる。この水溜め工程では、水溜め部に溜められた水は高温の型からの受熱により水温が速やかに上昇するので、下型面の付着部位に付着した溶融塩の付着物は水温が上昇した水溜め部内の水に容易に溶解する。このとき、たとえ下型面の狭小部に付着物が付着していたとしても、この部分を水没させることさえできれば、容易に該付着物を水に溶解させることができる。ここに、水溜め部に溜められた水は、高温の型からの受熱により数秒程度で沸騰領域まで温度が上昇する。このとき、溶融塩の付着物が溶解した水溜め部内の水が完全に蒸発してしまうと、溶融塩が下型面に残ってしまう。そこで、除水工程では、前記水溜め部に溜められた水が全部蒸発しきる前に、付着物が溶解した水溜め部内の水を除去する。これにより、下型面に付着した溶融塩の付着物を容易に除去することができる。
【００２３】
したがって、本発明の鋳造方法によれば、次以降のショットにおいて下型面に付着した溶融塩が鋳造品に取り込まれてしまうことがなく、溶融塩中子の溶融物に起因する製品の品質低下を容易に防止することが可能となる。
【００２４】
好適な態様において、前記水溜め工程では、前記上型面及び前記下型面の少なくとも一方に噴射された型冷却用の冷却水を前記水溜め部に溜める。この態様によれば、局部的に高温となって次のショットで鋳造品が融着してしまうことを防止すべく、上型面及び下型面の少なくとも一方に噴射された型冷却用の冷却水を利用して、前記水溜め部に給水することができるので、別途給水手段を設けることによるコストアップを回避することが可能となる。
【００２５】
好適な態様において、前記除水工程では、エア噴射手段から前記水溜め部に向かってエアを噴射することにより、該水溜め部内の水を除去する。この態様によれば、付着物が溶解した水溜め部内の水をエアブローで吹き飛ばすことにより、容易かつ速やかに除水することができる。
【００２６】
ここに、前記溶融塩中子は、水溶性のもので、かつ、鋳造時に自己の一部が溶融する可能性のあるものである。すなわち、本発明に係る溶融塩中子は、溶湯の鋳込み温度よりも低い融点をもつ低融点の水溶性溶融塩を少なくとも一部の構成要素として含むものである。このような溶融塩中子としては、溶湯の鋳込み温度よりも低い融点をもつ低融点の水溶性溶融塩と、必要に応じて添加された、骨材（人工砂又は自然砂等）、硬質粉末（セラミックス粉末等）及び後述する高融点の溶融塩のうちの少なくとも一種よりなる添加材とからなるものや、このような水溶性溶融塩及び必要に応じて添加された添加材よりなる中実部と、この中実部の外周面に一体的に形成された、溶湯の鋳込み温度よりも高い融点をもつ材料よりなる表層部とから構成されたもの等を用いることができる。この表層部を構成する材料としては、溶湯の鋳込み温度よりも高い融点をもつ高融点の溶融塩の他、溶湯の鋳込み温度よりも高い融点をもち、また断熱効果を有する多孔質鉱物等を用いることができる。
【００２７】
前記低融点の水溶性溶融塩として、具体的には、硝酸カリウム（ＫＮＯ3 、融点：３３９℃）及び硝酸ナトリウム（ＮａＮＯ3 、融点：３０８℃）のうちの少なくとも一種を用いることができる。
【００２８】
前記高融点の溶融塩として、具体的には、塩化カリウム（ＫＣｌ、融点：７７６℃）、塩化ナトリウム（ＮａＣｌ、融点：８００．４℃）、塩化カルシウム（ＣａＣｌ2 、融点：７７４℃）、塩化マグネシウム（ＭｇＣｌ、融点７１４℃）及び塩化バリウム（ＢａＣｌ2 、融点：９６２℃）よりなる群から選ばれる少なくとも一種を、必要に応じて少量の前記低融点溶融塩を混合して、用いることができる。
【発明を実施するための最良の形態】
【００２９】
以下、本発明の実施形態について、図面を参照しつつ具体的に説明する。
【００３０】
本実施形態は、ダイカストにより車両エンジン用部品を鋳造する場合に本発明を適用したもので、図１はダイカストによる注湯工程から鋳造工程を示す要部断面図であり、図２は本実施形態で用いる溶融塩中子の断面図であり、図３は脱型工程を終えた後に実施する水溜め工程を示す要部断面図であり、図４は脱型工程で溶融塩中子と共に脱型した状態を示す鋳造品の断面図であり、図５は除水工程を示す要部断面図である。
【００３１】
まず、本実施形態に係る鋳造型の構成から説明する。この鋳造型（ダイカストマシン）は、固定型１と、固定型１に対して水平方向に往復移動可能に配設された可動型２と、可動型２に昇降可能に保持された上スライド型３及び下スライド型４と、溶融塩中子５と、外冷水噴出手段６と、エア噴射手段７とを備えている。これら固定型１、可動型２、上スライド型３、下スライド型４及び溶融塩中子５を組み合わせて型閉めした状態で、製品形状に対応するキャビティ８が型内に形成される。
【００３２】
固定型１は、前記キャビティ８内に溶湯９を注入するための射出プランジャ１１を備えている。この固定型１には、型閉めされた状態で前記溶融塩中子８の一端部が嵌合する嵌合凹部１２が設けられている（図３及び図５参照）。なお、可動型２及び下スライド型４にも、型閉めされた状態で溶融塩中子８の他端部が嵌合する嵌合凹部２１及び４１が設けられている（図３及び図５参照）。また、型閉めされた状態の固定型１と前記スライド型４との間にはキャビティ８内に通じる湯道１３が形成される（図１参照）。
【００３３】
上スライド型３は、その下面に上型面３１を有するとともに、略中央部から下方に一体に突出する棒状突起部３２を有している。
【００３４】
下スライド型４は、その上面に下型面４２を有するとともに、略中央部で前記棒状突起部３２と対向する位置に凹状の中子巾木納め部４３を有している。この中子巾木納め部４３は、下スライド型４に対して前記溶融塩中子５を位置決めするためのものであり、この溶融塩中子５は中子巾木納め部４３と嵌合可能な位置決め突部５１を有している。また、下スライド型４は、下スライド型４の可動型２側の側壁４４と共に下型面４２の四方を囲むように設けられた堤状部４５を有している。この堤状部４５の下型面４２からの高さは本実施例では１５〜３０ｍｍとした。こうして、側壁４４と堤状部４５とより四方が囲まれた水溜め部４６が下型面４２の上に形成されている（図３参照）。
【００３５】
溶融塩中子５は、水溶性のもので、かつ、鋳造時に自己の一部が溶融する可能性のあるもので、図２に示すように、中実部５２と、この中実部５２の外周面を覆うように一体的に形成された表層部５３とから構成されている。中実部５２は、溶湯の鋳込み温度よりも低い融点をもつ低融点の水溶性溶融塩としての硝酸カリウムと、人工砂としてのセラビーズと、硬質粉末としてのアルミナ粉末とからなる。なお、中実部５２における硝酸カリウム、セラビーズ及びアルミナ粉末の配合割合は、質量比で、硝酸カリウム：セラビーズ：アルミナ＝５０：４５：５である。また、表層部５３は、溶湯の鋳込み温度よりも高い融点をもつとともに、断熱効果を有するバーミキュライトよりなる。この表層部５３の厚さは、本実施形態では０．２ｍｍとした。また、本実施形態における表層部５３には、本発明の効果を確認し易くするために、故意に局部的欠損部を形成しておいた。
【００３６】
この溶融塩中子５は、図示しない中子造型金型を用いて、以下のように製造したものである。すなわち、溶融状態の硝酸カリウム５０％に対してセラビーズ４５％及びアルミナ粉末５％を添加して混練物を準備する。そして、この中子造型金型内に前記混練物を注入し、溶融状態の硝酸カリウムを冷却、凝固させて、所定形状の溶融塩中子５を得た後、この溶融塩中子表面全面にバーミキュライトを塗布した。
【００３７】
外冷水噴出手段６は、鋳造型のうち特に上スライド型３の前記棒状突起部３２を鋳造後に冷却するためのもので、図示しない給水装置を備えている。
【００３８】
エア噴射手段７は、前記水溜め部４６に向かってエアを噴射することにより該水溜め部４６内に溜められた水を除去するためのものであり、図示しないエア供給手段を備えている。
【００３９】
なお、可動型２に対する上スライド型３及び下スライド型４の昇降は、図示しない油圧シリンダよりなる昇降駆動手段によりなされ、固定型１に対する可動型２の水平移動は、図示しない油圧シリンダよりなる水平駆動手段によりなされる。また、これら昇降駆動手段、水平駆動手段、前記外冷水噴出手段６及び前記エア噴射手段７は、図示しない制御手段によりそれぞれ自動制御されるようになっている。
【００４０】
以下、この鋳造型を用いた本実施形態に係る鋳造方法について説明する。
【００４１】
＜注湯工程＞
溶融塩中子５の位置決め用突起部５１を下スライド型４の中子巾木納め部４３内にはめ込むようにして、下スライド型４の所定位置に溶融塩中子５を配設した。その後、可動型２に対して下スライド型４を上昇させるとともに、可動型２に対して上スライド型３を下降させた。そして、上スライド型３、下スライド型４及び溶融塩中子５と共に可動型２を固定型１方向に水平移動させて、型閉め状態とした。
【００４２】
その後、射出プランジャ１１を作動させて、型閉めされた鋳造型のキャビティ８内に湯道１３から溶湯９を注入した。
【００４３】
なお、本実施形態では、ＡＤＣ１２（Ｃｕ１．５〜３．５、Ｓｉ９．６〜１２．０、Ｍｇ＜０．３、Ｚｎ＜１．０、Ｆｅ＜１．３、Ｍｎ＜０．５、Ｎｉ＜０．５、Ｓｎ＜０．３、Ａｌ残部の組成をもつアルミニウム合金）を溶湯９に用い、また、この溶湯９の鋳込み温度は６７０℃、鋳込み重量は１２ｋｇとした。
【００４４】
＜鋳造工程＞
そして、前記キャビティ８内で前記溶湯９を冷却、固化させて、キャビティ８形状に対応する形状の成形された鋳造品１０を鋳造した。
【００４５】
＜脱型工程＞
その後、可動型２を水平移動させて固定型１から離した後、上スライド型３を上昇させるとともに下スライド型４を下降させて鋳造型を型開きしてから、前記鋳造品１０を溶融塩中子５と共に取り出した。なお、この鋳造品１０は、湯道１３の部分に相当する不要部１０ａを切断により除去するとともに、水槽内に漬け置きすることにより溶融塩中子５を溶解、除去した。
【００４６】
鋳造品１０を脱型した後の下スライド型４には、中子巾木納め部４３を中心に下型面４２のほぼ全体に、溶融塩中子５の溶融物（低融点溶融塩たる硝酸カリウムの溶融物）が付着して付着物層５ａが形成されていた（図３参照）。
【００４７】
＜水溜め工程＞
鋳造品１０を取り出した後、鋳造型を冷却すべく、直ぐに外冷水噴出手段６を作動させて、主に上スライド型３の棒状突起部３２に向けて外冷水を所定時間、噴射した。
【００４８】
これにより、上スライド型３からの滴下等による余剰の外冷水を含めて、前記水溜め部４６内に満杯に水が溜まり、前記付着物層５ａが水没した。この水溜め部４６に溜まった水は、高温となった下スライド型３からの受熱により数秒間で沸騰領域まで水温が上昇した。このとき、前記付着物層５ａは高温となった水溜め部４６内の水に速やかに溶解した。
【００４９】
なお、硝酸カリウムの溶解度（水１００ｇに対する硝酸カリウムの溶解量（ｇ））は、下記表１に示すとおりである。
【００５０】
【表１】
2005246396.tif 000003
【００５１】
＜除水工程＞
外冷水噴出手段６の作動を停止してから４秒後に、エア噴射手段７を作動させて、水溜め部４６に向けてエアを噴射した。これにより、前記水溜め部４６に溜められた水が全部蒸発しきる前に、該水溜め部４６内の水をエアブローにより吹き飛ばして全て除去した。
【００５２】
この一連の工程を連続１０ショット分繰り返したが、鋳造品１０の表面に溶融塩が白い異物として鋳込まれることは皆無であった。
【００５３】
このように本実施形態によれば、鋳造時に自己の一部が溶融する可能性のある溶融塩中子５を用いて中空部を有する鋳造品を連続して鋳造した場合であっても、下型面４２に付着した溶融塩が鋳造品１０に取り込まれてしまうことがなく、溶融塩中子５の溶融物に起因する製品の品質低下を容易に防止することが可能となる。
【００５４】
また、本実施形態によれば、ヤスリ等を用いた従来の方法で前記付着物層５ａを除去する場合と比較して、容易かつ速やかに付着物層５ａを除去することができる。
【００５５】
さらに、本実施形態では、下スライド型４に堤状部４５を設けるという型形状の部分的変更等の極めて簡単な改良により、上述の効果を達成することができるので、低コストで溶融塩中子の溶融物に起因する問題を解消することが可能である。
【００５６】
なお、前記水溜め部４６を設けることなく、脱型後に単に温水を付着物層５ａに向けて噴射することによっても付着物層５ａをある程度は容易に除去することができるが、この方法では温水の噴射角度等によっては狭小部等に付着した付着物を完全に除去することが困難である。この点、本実施形態によれば、狭小部等に付着物層５ａが形成されていたとしても、水溜め部４６内に溜められた水にこの付着物層５ａの全体を水没させさえすれば、容易に付着物層５ａを完全に除去することができる。
【図面の簡単な説明】
【００５７】
【図１】本実施形態に係る鋳造方法における注湯工程から鋳造工程を示す要部断面図である。
【図２】本実施形態で用いる溶融塩中子の断面図である。
【図３】本実施形態に係る鋳造方法における脱型工程を終えた後に実施する水溜め工程を示す要部断面図である。
【図４】本実施形態に係る鋳造方法における脱型工程で溶融塩中子と共に脱型した状態を示す鋳造品の断面図である。
【図５】本実施形態に係る鋳造方法における除水工程を示す要部断面図である。
【符号の説明】
【００５８】
１…固定型                        ２…可動型
３…上スライド型（上型）          ４…下スライド型（下型）
５…溶融塩中子                    ６…外冷水噴出手段
７…エア噴射手段                ３１…上型面
４２…下型面                      ４５…堤状部
４６…水溜め部
【図１】
2005246396.tif 000004
【図２】
2005246396.tif 000005
【図３】
2005246396.tif 000006
【図４】
2005246396.tif 000007
【図５】
2005246396.tif 000008